(57)【特許請求の範囲】
【請求項１】
水不溶性担体にｌｏｇＰ（Ｐはオクタノール−水系での分配係数）値が３．５０以上の化合物を固定してなり、
ｌｏｇＰ値が３．５０以上の化合物がアルキルアミンである、内因性カンナビノイドの吸着材。
【請求項２】
前記水不溶性担体が水不溶性多孔質担体であることを特徴とする請求項１記載の吸着材。
【請求項３】
内因性カンナビノイドがアナンダマイドであることを特徴とする請求項１記載の吸着材。
【請求項４】
内因性カンナビノイドが２−アラキドノイルグリセロールであることを特徴とする請求項１記載の吸着材。
【請求項５】
液の入口および出口を有しかつ、吸着材の容器外への流出防止手段を備えた容器内に、請求項１または２に記載の吸着材を充填してなる、内因性カンナビノイドの吸着器。
【発明の詳細な説明】
【０００１】
【発明の属する技術分野】
本発明は体液より内因性カンナビノイドを吸着除去するための吸着材、これを用いた内因性カンナビノイドの吸着除去方法および内因性カンナビノイドの吸着器に関する。
【０００２】
【従来の技術】
マリファナ（大麻）の生理作用の本体であるカンナビノイド類は、幻覚や多幸感などの精神作用を示すことが知られている。カンナビノイド受容体としては、中枢神経系に発現している受容体（ＣＢ１）と末梢の免疫細胞に発現している受容体（ＣＢ２）が知られている。これらカンナビノイド受容体の内因性リガンド、すなわち生体内で生成されるリガンドのことを、内因性カンナビノイドという。内因性カンナビノイドとしては、アナンダマイドと２−アラキドノイルグリセロール（２−Ａｒａｃｈｉｄｏｎｏｙｌｇｌｙｃｅｒｏｌ：以下、２−ＡＧと記す）が知られている。
【０００３】
内因性カンナビノイドは、種々の生理活性を有している。たとえば（１）循環系に対して：血圧降下、徐脈（２）免疫系に対して：マクロファージにおけるＮＯ産生抑制、（３）中枢神経系に対して：記憶障害、痛覚の抑制、（４）凝固線溶系に対して：内皮細胞アポトーシス誘導−といったさまざまな活性を有している。
【０００４】
近年、リポポリサッカライド（Ｌｉｐｏｐｏｌｙｓａｃｃｈａｒｉｄｅ：以下ＬＰＳと記す）刺激により、マクロファージでアナンダマイドが産生され、血小板において２−ＡＧが産生されることが明らかとなった。さらに、これら産生された内因性カンナビノイドにより、血圧低下が惹起されることが観察されている。また、敗血症性ショックなどにおける血圧低下が、マクロファージや血小板により産生された内因性カンナビノイドの寄与により生じている可能性も指摘されている。実際、敗血症性ショック患者の血中から、高濃度の内因性カンナビノイドが検出されたとの報告もある。
【０００５】
これらのことから、敗血症ショックなどにおける血圧低下に対し、患者体液中から内因性カンナビノイドを除去してやることによる治療法が期待されている。しかし、内因性カンナビノイドを吸着除去する方法が、これまでなく、その方法が大いに望まれていた。Ｙｉｎ  Ｗａｎｇらは、抗生物質であるポリミキシンＢを固定化した材料により、アナンダマイドの吸着が可能であることを報告している（ＦＥＢＳ  Ｌｅｔｔｅｒｓ、４７０巻、１５１頁−１５５頁、２０００年）。しかし、このような吸着材を得るためには、多くの工程を経ねばならない。また抗生物質であるポリミキシンＢは、非常に高価である。したがって、より安価な材料での、内因性カンナビノイドを吸着除去する方法が望まれている。
【０００６】
【発明が解決しようとする課題】
本発明は、前記のごとき問題点を解決するためになされたものである。本発明の目的は、体液中の内因性カンナビノイドを効率よく吸着除去し得る吸着材、前記吸着材を用いた体液中の内因性カンナビノイドの吸着除去方法および内因性カンナビノイド吸着器を提供することである。
【０００７】
【課題を解決するための手段】
体液中の内因性カンナビノイドを効率よく吸着除去し得る吸着材について鋭意検討した。その結果、水不溶性担体にｌｏｇＰ値が３．５０以上の化合物を固定してなる吸着材が、体液中の内因性カンナビノイドを効率よく吸着除去し得ることを見いだし、本発明を完成した。
【０００８】
すなわち、本発明は、水不溶性担体にｌｏｇＰ（Ｐはオクタノール−水系の分配係数）値が３．５０以上の化合物を固定してなる内因性カンナビノイドの吸着材に関する。
【０００９】
前記水不溶性担体は水不溶性多孔質担体であることが好ましい。
【００１０】
前記内因性カンナビノイドはアナンダマイドであることが好ましい。
【００１１】
前記内因性カンナビノイドは２−ＡＧであることが好ましい。
【００１２】
さらに本発明は、内因性カンナビノイドの吸着材と、内因性カンナビノイドを含有する液体を接触させる工程を包含する、内因性カンナビノイドの吸着除去方法に関する。
【００１３】
前記液体は体液であることが好ましい。
【００１４】
さらに本発明は、液の入口および出口を有しかつ、吸着材の容器外への流出防止手段を備えた容器内に、内因性カンナビノイドの吸着材を充填してなる内因性カンナビノイドの吸着器に関する。
【００１５】
【発明の実施の形態】
本発明における内因性カンナビノイドとは、カンナビノイド受容体の内因性リガンド、すなわち生体内で生成されるリガンドのことをいう。アナンダマイドと２−ＡＧがその代表的なものである。アナンダマイドの化学式はＣ22Ｈ37ＮＯ2で表わされ、分子量は３４７．５である。２−ＡＧの化学式はＣ23Ｈ38Ｏ4で表わされ、分子量は３７８．５である。
【００１６】
また本発明における体液とは、血液、血漿、血清、腹水、リンパ液、関節内液、髄液およびこれらから得られた分画成分、ならびにそのほかの生体由来の液体成分をいう。
【００１７】
本発明の吸着体は、ｌｏｇＰ値が３．５０以上の化合物を水不溶性担体に固定化してなる。ｌｏｇＰ値とは、化合物の疎水性のパラメータである。代表的なオクタノール−水系での分配係数Ｐは、以下のように求められる。まず、化合物をオクタノール（もしくは水）に溶解し、これに等量の水（もしくはオクタノール）を加え、グリッフィン・フラスク・シェイカー（Ｇｒｉｆｆｉｎ  ｆｌａｓｋｓｈａｋｅｒ）（グリッフィン・アンド・ジョージ・リミテッド（Ｇｒｉｆｆｉｎ  ＆  Ｇｅｏｒｇｅ  Ｌｔｄ．）製）で３０分間振盪する。そののち２０００ｒｐｍで１〜２時間遠心分離し、オクタノール層および水層中の化合物の各濃度を、室温、大気圧下において分光学的またはＧＬＣなどの種々の方法で測定することにより、次式から求められる。
Ｐ＝Ｃｏｃｔ／Ｃｗ
Ｃｏｃｔ：オクタノール層中の化合物濃度
Ｃｗ    ：水層中の化合物濃度
【００１８】
これまでに多くの研究者らにより種々の化合物のｌｏｇＰ値が実測されているが、それらの実測値はシー・ハンシュ（Ｃ．Ｈａｎｓｃｈ）らによって整理されている（「パーティション・コーフィシエンツ・アンド・ゼア・ユージズ；ケミカル・レビューズ（ＰＡＲＴＩＴＩＯＮ  ＣＯＥＦＦＩＣＩＥＮＴＳ  ＡＮＤ  ＴＨＥＩＲ  ＵＳＥＳ；Ｃｈｅｍｉｃａｌ  Ｒｅｖｉｅｗｓ）、７１巻、５２５頁、１９７１年」参照）。
【００１９】
また実測値の知られていない化合物については、アール・エフ・レッカー（Ｒ．Ｆ．Ｒｅｋｋｅｒ）がその著書「ザ・ハイドロフォビック・フラグメンタル・コンスタント（ＴＨＥ  ＨＹＤＲＯＰＨＯＢＩＣ  ＦＲＡＧＭＥＮＴＡＬ  ＣＯＮＳＴＡＮＴ）」，エルセビア・サイエンティフィック・パブリッシング・カンパニー・アムステルダム（Ｅｌｓｅｖｉｅｒ  Ｓｃｉ．Ｐｕｂ．Ｃｏｍ．，Ａｍｓｔｅｒｄａｍ）（１９７７）中に示している疎水性フラグメント定数ｆを用いて計算した値（Σｆ）が参考となる。疎水性フラグメント定数は数多くのｌｏｇＰ実測値をもとに、統計学的処理を行い決定された種々のフラグメントの疎水性を示す値であり、化合物を構成するおのおののフラグメントのｆ値の和はｌｏｇＰ値とほぼ一致すると報告されている。本発明においては、ｌｏｇＰとはΣｆをも包含するものである。
【００２０】
内因性カンナビノイドの吸着に有効な化合物の探索にあたり種々のｌｏｇＰ値を有する化合物を固定し検討した。その結果、ｌｏｇＰ値３．５０以上、好ましくは４．００以上、さらに好ましくは５．００以上の化合物が内因性カンナビノイドの吸着に有効であり、ｌｏｇＰ値３．５０未満の化合物は、ほとんど内因性カンナビノイドの吸着能を示さないことがわかった。たとえばアルキルアミンを固定化した場合、アルキルアミンをｎ−オクチルアミン（ｌｏｇＰ値＝２．９０）からｎ−デシルアミン（Σｆ値＝４．０７）に変えると、このあいだで内因性カンナビノイドの吸着能は飛躍的に上昇することがわかった。これらの結果より、本発明の吸着材による内因性カンナビノイドに対する吸着能は、ｌｏｇＰ値が３．５０以上の化合物の固定により担体上に導入された原子団と内因性カンナビノイドとのあいだの疎水性相互作用によるものと考えられる。
【００２１】
本発明において、水不溶性担体に固定化される化合物としては、ｌｏｇＰ値が３．５０以上の化合物であれば特別な制限なしに用いることができる。ただし、担体上に化合物を化学結合法によって結合する場合には、化合物の一部が脱離することが多いが、この脱離基が化合物の疎水性に大きく寄与している場合、すなわち脱離により担体上に固定される原子団の疎水性がｌｏｇＰ＝３．５０より小さくなるような場合には、本発明の主旨から考えて、本発明に用いる化合物としては不適当である。この代表例を一つあげると、安息香酸イソペンチルエステル（Σｆ＝４．１５）をエステル交換により水酸基を有する担体上に固定する場合があげられる。この場合、実際に担体上に固定される原子団はＣ6Ｈ5ＣＯ−であり、この原子団のΣｆは１以下である。このような化合物が本発明で用いる化合物として適当かどうかは、脱離基の部分を水素に置き換えた化合物のｌｏｇＰ値が３．５０以上かどうかにより判断すればよい。
【００２２】
ｌｏｇＰ値が３．５０以上の化合物の中でも不飽和炭化水素、アルコール、アミン、チオール、カルボン酸およびその誘導体、ハロゲン化物、アルデヒド、ヒドラジド、イソシアナート、グリシジルエーテルなどのオキシラン環含有化合物、ハロゲン化シラン等のように担体への結合に利用できる官能基を有する化合物が好ましい。このような化合物の代表例としてはデシルアミン、ドデシルアミン、ヘキサデシルアミン、オクタデシルアミンなどのアミン類、ドデシルアルコール、ヘキサデシルアルコールなどのアルコール類ならびにこれらのアルコールのグリシジルエーテル類、デカン酸、ドデカン酸、ステアリン酸、オレイン酸などのカルボン酸類ならびにこれらの酸ハロゲン化物、エステル、アミドなどのカルボン酸誘導体、塩化オクチル、臭化オクチル、塩化デシル、塩化ドデシルなどのハロゲン化物、オクタンチオール、ドデカンチオールなどのチオール類などがあげられる。
【００２３】
これらの他にも、前記例示化合物の炭化水素部分の水素原子がハロゲン、チッ素、酸素、イオウなどのヘテロ原子を含有する置換基、他のアルキル基などで置換された化合物のうち、ｌｏｇＰ値が３．５０以上の化合物、たとえば前述のシー・ハンシュ（Ｃ．Ｈａｎｓｃｈ）らの総説「パーティション・コーフィシエンツ・アンド・ゼア・ユージズ；ケミカル・レビューズ（ＰＡＲＴＩＴＩＯＮ  ＣＯＥＦＦＩＣＩＥＮＴＳ  ＡＮＤ  ＴＨＥＩＲ  ＵＳＥＳ；Ｃｈｅｍｉｃａｌ  Ｒｅｖｉｅｗｓ）、７１巻、５２５頁、１９７１年」中の５５５ページから６１３ページの表に示されているｌｏｇＰ値が３．５０以上の化合物などを用いることができるが、本発明においてはこれらのみに限定されるものではない。
【００２４】
なお、これらの化合物はそれぞれ単独で用いてもよいし、任意の２種類以上を組み合わせてもよく、さらにはｌｏｇＰ値が３．５０未満の化合物との組み合わせで用いてもよい。
【００２５】
本発明の吸着材における水不溶性担体とは、常温常圧で固体であり水に対する溶解度が極めて小さい担体であることを意味する。また、本発明における水不溶性担体は粒状、板状、繊維状、中空糸状等があるが形状は問わず、その大きさもとくに限定されない。しかし、本発明の吸着材をカラムに充填して使用する場合、体液などの被吸着物に含まれる内因性カンナビノイド以外の成分が充分に通過し得る間隔を作ることができるものでなければならない。
【００２６】
たとえば、本発明の吸着材が粒状である場合、平均粒子径は５〜１０００μｍであることが好ましい。平均粒子径が５μｍより小さいと、体液に細胞が含まれる場合に充分に通過し得る間隔を得られない傾向にある。平均粒子径が１０００μｍをこえると、体積あたりの吸着能が充分得られない傾向にある。さらに好ましい平均粒径は２５〜１０００μｍである。最も好ましくは４０〜６００μｍである。その中でも、圧力損失の増大を引き起こさないなどの理由から、粒径分布は狭い方が好ましい。また、体液が血液である場合には、平均粒径は２００μｍ以上、１０００μｍ以下であることが好ましい。
【００２７】
また、本発明の吸着材が繊維状でかつ中空である場合、その内径は１μｍ以上であることが好ましい。さらに好ましくは内径が２〜５００μｍである。最も好ましくは５〜２００μｍである。内径が１μｍより小さいと、体液に細胞が含まれる場合に充分に通過しない傾向にある。内径が５００μｍをこえると、体積あたりの吸着能が充分得られない傾向にある。
【００２８】
本発明の吸着材における水不溶性担体としては、ガラスビーズ、シリカゲルなどの無機担体、架橋ポリビニルアルコール、架橋ポリアクリレート、架橋ポリアクリルアミド、架橋ポリスチレンなどの合成高分子や結晶性セルロース、架橋セルロース、架橋アガロース、架橋デキストリンなどの多糖類からなる有機担体、さらにはこれらの組み合わせによって得られる有機−有機、有機−無機などの複合担体などが代表例としてあげられる。
【００２９】
なかでも、親水性担体が、非特異吸着が比較的少なく、内因性カンナビノイドの吸着選択性が良好であるため好ましい。ここでいう親水性担体とは、担体を構成する化合物を平板状にしたときの水の接触角が６０度以下の担体を指す。水の接触角の測定方法は種々知られているが、たとえば池田がその著書（実験化学選書・コロイド化学，第４章，界面の熱力学，７５頁から１０４頁，裳華房（１９８６））に示しているごとく、化合物の平板上に水滴を置き測定する方法が最も一般的である。上記の方法で測定した水の接触角が６０度以下である化合物としては、セルロース、ポリビニルアルコール、エチレン−酢酸ビニル共重合体ケン化物、ポリアクリルアミド、ポリアクリル酸、ポリメタクリル酸、ポリメタクリル酸メチル、ポリアクリル酸グラフト化ポリエチレン、ポリアクリルアミドグラフト化ポリエチレン、ガラスなどからなる担体が代表例としてあげられる。
【００３０】
これらの水不溶性担体は、適当な大きさの細孔を多数有する、すなわち多孔構造を有する担体であることがより好ましい。多孔構造を有する担体とは、基礎高分子母体が微小球の凝集により１個の球状粒子を形成する際に微小球の集塊によって形成される空間（マクロポアー）を有する担体の場合は当然であるが、基礎高分子母体を構成する１個の微小球内の核と核との集塊のあいだに形成される細孔を有する担体の場合、あるいは三次元構造（高分子網目）を有する共重合体が親和性のある有機溶媒で膨潤された状態のときに存在する細孔（ミクロポアー）を有する担体の場合も含まれる。
【００３１】
また吸着材の単位体積あたりの吸着能から考えて、多孔構造を有する水不溶性担体は、表面多孔性よりも全多孔性が好ましく、また空孔容積および比表面積は、吸着性が損なわれない程度に大きいことが好ましい。
【００３２】
これらの好ましい要件を満たす担体として、多孔質セルロース担体があげられる。多孔質セルロース担体は、以下の優れた利点を有している。
【００３３】
（１）機械的強度が比較的高く、強靭であるため撹拌などの操作により破壊されたり微粉を生じたりすることが少ない。またカラムに充填した場合体液を高速で流しても圧密化したりしないので高流速で流すことが可能となる。また細孔構造が高圧蒸気滅菌などによって変化を受けにくい。
【００３４】
（２）担体がセルロースで構成されているため親水性であり、リガンドの結合に利用し得る水酸基が多数存在している。非特異的吸着も少ない。
【００３５】
（３）空孔容積を大きくしても比較的強度が高いため軟質担体に劣らない吸着容量が得られる。
【００３６】
（４）安全性が合成高分子担体等に比べて高い。
【００３７】
したがって、本発明に用いる最も適した担体の１つである。しかしながら本発明においてはこれらのみに限定されるものではなく、さらに上述の担体はそれぞれ単独で用いてもよいし、任意の２種類以上を混合して用いてもよい。
【００３８】
また水不溶性多孔質担体の細孔は、吸着対象の物質がある程度大きな確率で侵入できるような大きさを有していることが好ましい。本発明の吸着材の吸着対象である内因性カンナビノイドは分子量が３００〜４００程度と比較的小さいため、多孔構造を有する水不溶性担体であれば充分侵入可能である。そのため、使用できる水不溶性多孔質担体にとくに制限はない。一方、安全性の点からは、体液中のタンパク質ができる限り侵入しないことが好ましい。細孔内に侵入可能な物質の分子量の目安としては、排除限界分子量が一般に用いられている。排除限界分子量とは、成書（たとえば、波多野博行、花井俊彦著、実験高速液体クロマトグラフ、化学同人）などに述べられているごとく、ゲル浸透クロマトグラフィーにおいて細孔内に侵入できない（排除される）分子の内、最も小さい分子量をもつものの分子量をいう。排除限界分子量は一般に球状タンパク質、デキストラン、ポリエチレングリコールなどについてよく調べられているが、本発明に用いる担体の上限の排除限界分子量に関しては、球状タンパク質を用いて得られた値を用いるのが適当である。
【００３９】
排除限界分子量が６０万を超えるものでは、体液中のタンパク質（主としてアルブミン）の吸着が大きくなり、安全性の点でその実用性が低下する。したがって本発明に用いる担体の球状タンパク質の排除限界分子量の好ましい範囲は６０万以下、さらに好ましくは３０万以下、とくに好ましくは１０万以下である。
【００４０】
さらに、担体にはリガンドの固定化反応に用い得る官能基を有していることが好ましい。これらの官能基の代表例としては水酸基、アミノ基、アルデヒド基、カルボキシル基、チオール基、シラノール基、アミド基、エポキシ基、ハロゲン基、スクシニルイミド基、酸無水物基などがあげられるが、これらに限定されるわけではない。
【００４１】
本発明に用いる担体としては硬質担体、軟質担体のいずれも用いることができるが、体外循環用の吸着材として使用する場合には、カラムに充填し、通液する際などに目詰まりを生じないことが重要であり、そのためには充分な機械的強度が要求される。したがって本発明に用いる担体は硬質担体であることがより好ましい。ここでいう硬質担体とは、たとえば粒状担体の場合、後記参考例に示すごとく、担体を円筒状カラムに均一に充填し、水性流体を流した際の圧力損失ΔＰと流量の関係が０．３ｋｇ／ｃｍ2までの直線関係にあるものをいう。
【００４２】
本発明の吸着材は、ｌｏｇＰ値が３．５０以上の化合物を水不溶性担体に固定して得られるが、その固定化方法としては公知の種々の方法を特別な制限なしに用いることができる。しかしながら、本発明の吸着材を体外循環治療に供する場合には、滅菌時あるいは治療時においてのリガンドの脱離溶出を極力抑えることが安全上重要であり、そのためには共有結合法により固定化することが好ましい。
【００４３】
本発明の吸着材における化合物の固定量は、好ましくは１〜５０００μｍｏｌ／ｇ−湿重量である。さらに好ましくは５〜３０００μｍｏｌ／ｇ−湿重量である。固定量が１μｍｏｌ／ｇ−湿重量より少ないと、内因性カンナビノイドの吸着が充分でなくなる傾向にある。固定量が５０００μｍｏｌ／ｇ−湿重量をこえると、液体が血液である場合に、血小板などの粘付着が起こる傾向にある。
【００４４】
本発明による吸着材を用いて体液中より内因性カンナビノイドを吸着除去する方法には種々の方法がある。最も簡便な方法としては、体液を取り出してバッグなどに貯留し、これに吸着材を混合して接触させ、内因性カンナビノイドを吸着除去したのち、吸着材を濾別して内因性カンナビノイドが除去された体液を得る方法がある。つぎの方法は体液の入口と出口を有し、出口には体液は通過するが吸着材は通過しないフィルターを装着した容器に吸着材を充填し、これに体液を流し、接触させる方法がある。いずれの方法も用いることができるが、後者の方法は操作も簡便であり、また体外循環回路に組み込むことにより患者の体液、とくに血液から効率よくオンラインで内因性カンナビノイドを除去することが可能であり、本発明の吸着材はこの方法に適している。
【００４５】
ここでいう体外循環回路では本発明の吸着材を単独で用いることもできるが、他の体外循環治療システムとの併用も可能である。併用の例としては、人工透析回路などがあげられ、透析療法との組み合わせに用いることもできる。
【００４６】
つぎに、前記内因性カンナビノイド吸着材を用いた本発明の内因性カンナビノイド吸着器を、一実施例の概略断面図である図１に基づき説明する。図１中、１は液体の流入口、２は液体の流出口、３は本発明の内因性カンナビノイド吸着材、４および５は液体および液体に含まれる成分は通過できるが前記内因性カンナビノイド吸着材は通過できないフィルター、６はカラム、７は内因性カンナビノイド吸着器である。しかしながら、内因性カンナビノイド吸着器はこのような具体例に限定されるものではなく、液の入口、出口を有し、かつ内因性カンナビノイド吸着材の容器外への流出防止具を備えた容器内に前記吸着材を充填したものであれば、どのようなものでもよい。
【００４７】
前記流出防止具には、メッシュ、不織布、綿栓などのフィルターがあげられる。また、容器の形状、材質、大きさにはとくに限定はないが、形状としては筒状容器が好ましい。容器の材質として好ましいのは耐滅菌性を有する素材であるが、具体的にはシリコンコートされたガラス、ポリプロピレン、塩化ビニール、ポリカーボネート、ポリサルフォン、ポリメチルペンテンなどがあげられる。容器の容量は５０〜１５００ｍｌで直径は２〜２０ｃｍが好ましく、さらに容量は１００〜８００ｍｌで直径は３〜１５ｃｍが好ましく、とくに容量は１５０〜４００ｍｌで直径は４〜１０ｃｍが好ましい。容器の容量が５０ｍＬより小さいと吸着量が充分でなく、１５００ｍＬより大きいと体外循環量が多くなるので好ましくない。容器の直径が２ｃｍより小さいと線速が大きくなるため圧力損失が大きくなり好ましくない。２０ｃｍより大きいと取り扱いにくくなるうえ線速が小さくなるため凝固の危険性があり好ましくない。
【００４８】
【実施例】
以下実施例により本発明をさらに詳細に説明するが、本発明はこれらの例によってなんら限定されるものではない。
【００４９】
参考例
両端に孔径１５μｍのフィルターを装着したガラス製円筒カラム（内径９ｍｍ、カラム長１５０ｍｍ）にアガロース材料（バイオラッド（Ｂｉｏ−ｒａｄ）社製のＢｉｏｇｅｌＡ−５ｍ、粒径５０〜１００メッシュ）、ビニル系高分子材料（東ソー（株）製のトヨパールＨＷ−６５、粒径５０〜１００μｍ）およびセルロース材料（チッソ（株）製のセルロファインＧＣ−７００ｍ、粒径４５〜１０５μｍ）をそれぞれ均一に充填し、ペリスタティックポンプにより水を流し、流量と圧力損失ΔＰとの関係を求めた。その結果を図２に示す。
【００５０】
図２に示すごとく、トヨパールＨＷ−６５およびセルロファインＧＣ−７００ｍが圧力の増加にほぼ比例して流量が増加するのに対し、ＢｉｏｇｅｌＡ−５ｍは圧密化を引き起こし、圧力を増加させても流量が増加しないことがわかる。本発明においては前者のごとく、圧力損失ΔＰと流量の関係が０．３ｋｇ／ｃｍ2までの直線関係にあるものを硬質材料という。
【００５１】
実施例１
セルロース系多孔質担体であるセルロファインＧＣ−２００ｍ（チッソ（株）製、球状蛋白質の排除限界分子量１４０，０００、粒径４５〜１０５μｍ）１７０ｍｌに水を加えて全量３４０ｍｌとしたのち、２Ｍ水酸化ナトリウム水溶液９０ｍｌを加え４０℃とした。これにエピクロルヒドリン３１ｍｌを加え、４０℃で攪拌下２時間反応させた。反応終了後、充分に水洗し、エポキシ化セルロファインＧＣ−２００ｍを得た。
【００５２】
このエポキシ化セルロファインＧＣ−２００ｍを１０ｍｌとり、ｎ−ヘキサデシルアミン（Σｆ＝７．２２）２００ｍｇを加え、エタノール中、４５℃で静置下、６日間反応させた。反応終了後、エタノール、水の順に充分洗浄し、ｎ−ヘキサデシルアミン固定化（固定量２９μｍｏｌ／ｇ−湿重量）セルロファインＧＣ−２００ｍを得た。
【００５３】
このｎ−ヘキサデシルアミン固定化セルロファインＧＣ−２００ｍを０．２ｍｌとり、内因性カンナビノイドであるアナンダマイド（カルビオケム−ノバビオケム社製）を０．１ｍｇ／ｍｌの濃度になるよう添加した５０％エタノール／生理食塩液を１．２ｍｌ加え、３７℃で２時間振盪した。振盪後、上清を除いて生理食塩液で洗浄したのち、９５％エタノールを１．２ｍｌ入れて吸着したアナンダマイドを溶出させた。その上清エタノールの２０８ｎｍ付近の紫外線吸収を測定することによりアナンダマイド濃度を求め、吸着量を算出した。
【００５４】
実施例２
実施例１で得られたエポキシ化セルロファインＧＣ２００ｍを１０ｍｌとり、ｎ−ドデシルアミン（Σｆ＝５．１２）２００ｍｇを加え、５０（ｖ／ｖ）％エタノール水溶液中、４５℃で静置下、６日間反応させた。反応終了後、５０（ｖ／ｖ）％エタノール水溶液、エタノール、５０（ｖ／ｖ）％エタノール水溶液、水の順に充分に洗浄し、ｎ−ドデシルアミン固定化（固定量２７μｍｏｌ／ｇ−湿重量）セルロファインＧＣ２００ｍを得た。
【００５５】
このｎ−ドデシルアミン固定化セルロファインＧＣ２００ｍを用いて、実施例１と同様にアナンダマイド添加５０％エタノール／生理食塩液と振盪し、エタノールで溶出してアナンダマイド吸着量を算出した。
【００５６】
実施例３
ｎ−ドデシルアミンをｎ−デシルアミン（Σｆ＝４．０７）に変えたほかは、実施例２と同様にしてｎ−デシルアミン固定化（固定量２７μｍｏｌ／ｇ−湿重量）セルロファインＧＣ２００ｍを得た。このｎ−デシルアミン固定化セルロファインＧＣ２００ｍを用いて、実施例１と同様にアナンダマイド添加５０％エタノール／生理食塩液と振盪し、エタノールで溶出してアナンダマイド吸着量を算出した。
【００５７】
比較例１
ｎ−ドデシルアミンをｎ−オクチルアミン（ｌｏｇＰ＝２．９０）に変えたほかは、実施例２と同様にしてｎ−オクチルアミン固定化（固定量２８μｍｏｌ／ｇ−湿重量）セルロファインＧＣ２００ｍを得た。このｎ−オクチルアミン固定化セルロファインＧＣ２００ｍを用いて、実施例１と同様にアナンダマイド添加５０％エタノール／生理食塩液と振盪し、エタノールで溶出してアナンダマイド吸着量を算出した。
【００５８】
比較例２
ｎ−ドデシルアミンをｎ−ヘキシルアミン（ｌｏｇＰ＝２．０６）に変えたほかは、実施例２と同様にしてｎ−ヘキシルアミン固定化（固定量３０μｍｏｌ／ｇ−湿重量）セルロファインＧＣ２００ｍを得た。このｎ−ヘキシルアミン固定化セルロファインＧＣ２００ｍを用いて、実施例１と同様にアナンダマイド添加５０％エタノール／生理食塩液と振盪し、エタノールで溶出してアナンダマイド吸着量を算出した。
【００５９】
比較例３
ｎ−ドデシルアミンをｎ−ブチルアミン（ｌｏｇＰ＝０．９７）に変えたほかは、実施例２と同様にしてｎ−ブチルアミン固定化（固定量３２μｍｏｌ／ｇ−湿重量）セルロファインＧＣ２００ｍを得た。このｎ−ブチルアミン固定化セルロファインＧＣ２００ｍを用いて、実施例１と同様にアナンダマイド添加５０％エタノール／生理食塩液と振盪し、エタノールで溶出してアナンダマイド吸着量を算出した。
【００６０】
【表１】
0004777554.tif 000002
【００６１】
実施例４
実施例１で得られたｎ−ヘキサデシルアミン固定化セルロファインＧＣ−２００ｍを０．２ｍｌとり、内因性カンナビノイドである２−ＡＧ（カルビオケム−ノバビオケム社製）を０．１ｍｇ／ｍｌの濃度になるよう添加した５０％エタノール／生理食塩液を１．２ｍｌ加え、３７℃で２時間振盪した。振盪後、上清を除いて生理食塩液で洗浄したのち、９５％エタノールを１．２ｍｌ入れて吸着した２−ＡＧを溶出させた。その上清エタノールの２０８ｎｍ付近の紫外線吸収を測定することにより２−ＡＧ濃度を求め、吸着量を算出した。
【００６２】
実施例５
実施例２で得られたｎ−ドデシルアミン固定化セルロファインＧＣ２００ｍを用いて、実施例４と同様にヒト２−ＡＧ添加５０％エタノール／生理食塩液と振盪し、エタノールで溶出して２−ＡＧ吸着量を算出した。
【００６３】
実施例６
実施例３で得られたｎ−デシルアミン固定化セルロファインＧＣ２００ｍを用いて、実施例４と同様にヒト２−ＡＧ添加５０％エタノール／生理食塩液と振盪し、エタノールで溶出して２−ＡＧ吸着量を算出した。
【００６４】
比較例４
比較例１で得られたｎ−オクチルアミン固定化セルロファインＧＣ２００ｍを用いて、実施例４と同様にヒト２−ＡＧ添加５０％エタノール／生理食塩液と振盪し、エタノールで溶出して２−ＡＧ吸着量を算出した。
【００６５】
比較例５
比較例２で得られたｎ−ヘキシルアミン固定化セルロファインＧＣ２００ｍを用いて、実施例４と同様にヒト２−ＡＧ添加５０％エタノール／生理食塩液と振盪し、エタノールで溶出して２−ＡＧ吸着量を算出した。
【００６６】
比較例６
比較例３で得られたｎ−ブチルアミン固定化セルロファインＧＣ２００ｍを用いて、実施例４と同様にヒト２−ＡＧ添加５０％エタノール／生理食塩液と振盪し、エタノールで溶出して２−ＡＧ吸着量を算出した。
【００６７】
【表２】
0004777554.tif 000003
【００６８】
【発明の効果】
本発明の方法による水不溶性担体にｌｏｇＰ値３．５０以上の化合物を固定化した吸着材を用いることで、内因性カンナビノイドを効率よく吸着除去することができる。
【図面の簡単な説明】
【図１】本発明の内因性カンナビノイド吸着器の一実施例の概略断面図である。
【図２】３種類の材料を用いて流速と圧力損失との関係を調べた結果を示すグラフである。
【符号の説明】
１  液体の流入口
２  液体の流出口
３  内因性カンナビノイド吸着材
４、５  液体および液体に含まれる成分は通過できるが前記内因性カンナビノイド吸着材は通過できないフィルター
６  カラム
７  内因性カンナビノイド吸着器
【図１】
0004777554.tif 000004
【図２】
0004777554.tif 000005